(57)【要約】  本発明は、２種の異種金属がドーピングされたリチウムチタン複合酸化物の製造方法、およびこれにより製造された２種の異種金属がドーピングされたリチウムチタン複合酸化物に関し、より詳しくは、２種の異種金属の混合比を調節して固相混合、粉砕し、噴霧乾燥することによって、不純物の含量を調節することができる異種金属がドーピングされたリチウムチタン複合酸化物の製造方法、およびこれにより製造された異種金属がドーピングされたリチウムチタン複合酸化物に関する。本発明は、リチウムチタン複合酸化物の表面に２種の異種金属を適切な比率に調節してドーピングすることによって、従来、不純物として含まれていたルチル型二酸化チタン、アナターゼ型二酸化チタンおよびＬｉ２ＴｉＯ３の含量を減少させて容量特性および構造的特性に優れた二酸化チタンを製造することができ、このような二酸化チタンを含む電池は、初基充放電効率およびレート特性が高い優れた電池特性を示す。
2016523797.tif 000002
【特許請求の範囲】
【請求項１】
ｉ）リチウム含有化合物、チタン酸化物、異種金属Ｍ含有化合物、および異種金属Ａ含有化合物を両論比で固相混合する段階と、
ｉｉ）前記ｉ）の固相混合物を溶媒に分散させ、０．３μｍ〜０．８μｍの平均粒径を有する粒子を含有する時まで湿式粉砕してスラリーを製造する段階と、
ｉｉｉ）前記スラリーを噴霧乾燥して粒子を形成する段階と、
ｉｖ）前記噴霧乾燥された粒子を焼成する段階
とを含み、下記の化学式で表される異種金属がドーピングされたリチウムチタン複合酸化物の製造方法。
［化学式］
Ｌｉ４Ｔｉ５−（ｘ＋ｙ）ＭｘＡｙＯ１２
（前記化学式中、前記Ｍは、Ｚｒ、Ｍｇ、Ａｌ、Ｎｉ、Ｃｏ、Ｍｎ、およびＣｕからなる群より選択され、前記Ａは、Ｎａ、Ｋ、Ｖ、およびＢからなる群より選択され、０．１≦ｘ≦１．５、０≦ｙ≦１であり、ｘ＋ｙ≦２、８≦ｘ／ｙ≦９を満たすものである）
【請求項２】
前記異種金属Ｍは、Ｚｒであり、前記異種金属Ａは、Ｎａであることを特徴とする、請求項１に記載の異種金属がドーピングされたリチウムチタン複合酸化物の製造方法。
【請求項３】
前記Ｚｒを含有する化合物は、Ｚｒ（ＯＨ）４、ＺｒＯ２、およびこれらの混合物から選択されることを特徴とする、請求項２に記載の異種金属がドーピングされたリチウムチタン複合酸化物の製造方法。
【請求項４】
前記Ｎａを含有する化合物は、炭酸ナトリウム、水酸化ナトリウム、およびこれらの混合物から選択されることを特徴とする、請求項２に記載の異種金属がドーピングされたリチウムチタン複合酸化物の製造方法。
【請求項５】
前記チタン酸化物は、アナターゼ型または含水酸化チタンであることを特徴とする、請求項１に記載の異種金属がドーピングされたリチウムチタン複合酸化物の製造方法。
【請求項６】
前記リチウム含有化合物は、水酸化リチウムまたは炭酸リチウムであることを特徴とする、請求項１に記載の異種金属がドーピングされたリチウムチタン複合酸化物の製造方法。
【請求項７】
前記ｉｉ）段階では、溶媒として水を用い、ジルコニアビードを用いて２０００〜４０００ｒｐｍで粉砕することを特徴とする、請求項１に記載の異種金属がドーピングされたリチウムチタン複合酸化物の製造方法。
【請求項８】
前記ｉｉｉ）段階の噴霧乾燥する段階では、投入熱風温度を２５０〜３００℃、排気熱風温度を１００〜１５０℃で噴霧乾燥することを特徴とする、請求項１に記載の異種金属がドーピングされたリチウムチタン複合酸化物の製造方法。
【請求項９】
前記ｉｖ）段階の焼成工程では、前記ｉｉｉ）段階の噴霧乾燥体を空気雰囲気下、７００〜８００℃で、５時間〜１０時間焼成することを特徴とする、請求項１に記載の異種金属がドーピングされたリチウムチタン複合酸化物の製造方法。
【請求項１０】
ｖ）前記ｉｖ）で焼成された粒子を粉砕する段階をさらに含むことを特徴とする、請求項１に記載の異種金属がドーピングされたリチウムチタン複合酸化物の製造方法。
【請求項１１】
前記ｖ）焼成された粒子を粉砕する段階では、焼成された粒子をジェットエアーミルで粉砕することを特徴とする、請求項１０に記載の異種金属がドーピングされたリチウムチタン複合酸化物の製造方法。
【請求項１２】
請求項１〜１１のいずれか一項に記載の方法により製造され、１次粒子が集合して形成された２次粒子で構成され、
下記の化学式で表され、前記１次粒子の直径が０．５μｍ〜０．８μｍであり、前記２次粒子の直径が５μｍ〜２５μｍであるスピネル構造であることを特徴とする、異種金属がドーピングされたリチウムチタン複合酸化物。
［化学式］
Ｌｉ４Ｔｉ５−（ｘ＋ｙ）ＭｘＡｙＯ１２
（前記化学式中、前記Ｍは、Ｚｒ、Ｍｇ、Ａｌ、Ｎｉ、Ｃｏ、Ｍｎ、Ｃｕからなる群より選択され、前記Ａは、Ｎａ、Ｋ、ＶおよびＢからなる群より選択され、０．１≦ｘ≦１．５、０≦ｙ≦１であり、ｘ＋ｙ≦２、８≦ｘ／ｙ≦９を満たすものである）
【請求項１３】
前記２次粒子のＤ５０が０．７μｍ〜１．５μｍであることを特徴とする、請求項１２に記載の異種金属がドーピングされたリチウムチタン複合酸化物。
【請求項１４】
前記異種金属がドーピングされたリチウムチタン複合酸化物は、Ｌｉ４／３Ｔｉ５／３Ｏ４のメインピーク強度を１００とする時、アナターゼ型ＴｉＯ２のメインピークの強度が１以下、ルチル型ＴｉＯ２のメインピークの強度が１以下であり、Ｌｉ２ＴｉＯ３のメインピークの強度が５以下であることを特徴とする、請求項１２に記載の異種金属がドーピングされたリチウムチタン複合酸化物。
【請求項１５】
請求項１２に記載の異種金属がドーピングされたリチウムチタン複合酸化物を含むリチウム二次電池用正極。
【請求項１６】
請求項１２に記載の異種金属がドーピングされたリチウムチタン複合酸化物を含むリチウム二次電池用負極。
【請求項１７】
請求項１５に記載の正極を含有するリチウム二次電池。
【請求項１８】
請求項１６に記載の負極を含有するリチウム二次電池。
【発明の詳細な説明】
【技術分野】
【０００１】
本発明は、異種金属がドーピングされたリチウムチタン複合酸化物の製造方法、およびこれにより製造された２種の異種金属がドーピングされたリチウムチタン複合酸化物に関し、より詳しくは、２種の異種金属の混合比を調節して固相混合、粉砕し、噴霧乾燥することによって、不純物の含量を調節することができる異種金属がドーピングされたリチウムチタン複合酸化物の製造方法、およびこれにより製造された異種金属がドーピングされたリチウムチタン複合酸化物に関する。
【背景技術】
【０００２】
リチウムイオンが負極と正極を移動することによって充放電が行われる非水電解質電池は、高エネルギー密度の電池であって、活発に研究開発が行われている。最近、Ｌｉ吸藏放出電位が高いリチウムチタン複合酸化物が注目されている。リチウムチタン複合酸化物は、リチウム吸藏放出電位では原理的に金属リチウムが析出されず、急速充電や低温性能に優れているという長所がある。
【０００３】
このようなリチウムチタン複合酸化物には、一般式Ｌｉ（１＋ｘ）Ｔｉ（２−ｘ）Ｏｙ（ｘ＝−０．２〜１．０、ｙ＝３〜４）で表されるスピネル型チタン酸リチウムが含まれ、その代表的な例にはＬｉ４／３Ｔｉ５／３Ｏ４、ＬｉＴｉ２Ｏ４およびＬｉ２ＴｉＯ３がある。この材料は正極活物質として従来から使用されてきており、負極活物質としても活用することができるため、電池の正極および負極活性物として今後の活用が基待される。これらはリチウム基準に１．５Ｖの電圧を有し、寿命が長い。また、充電−放電時の膨張および収縮を無視できるため、電池の大型化の時に注目される電極材料である。特に前記スピネル（ｓｐｉｎｅｌ）型チタン酸リチウム（組成式：Ｌｉ４＋ｘＴｉ５Ｏ１２（０≦ｘ≦３））は、充放電時の体積変化が小さく、可逆的に優れているため注目されている。
【０００４】
しかし、スピネル型チタン酸リチウムの理論容量は１７５ｍＡｈ／ｇであり、高容量化には限界があった。また、前記スピネル型チタン酸リチウムは、製造過程中で一部がルチル（ｒｕｔｉｌｅ）型ＴｉＯ２（ｒ−ＴｉＯ２）に相分離されてしまう。前記ルチル（ｒｕｔｉｌｅ）型ＴｉＯ２（ｒ−ＴｉＯ２）は、岩塩構造で電気化学的活性はあるが、反応速度が低く、傾いた電位曲線を有し、容量が小さいため、得られるリチウムチタン複合酸化物の実効容量を小さくする問題点があった。
【発明の概要】
【発明が解決しようとする課題】
【０００５】
本発明は、前記のような従来技術の問題点を解決するために案出されたものであって、異種金属をドーピングしてアナターゼおよびルチル型二酸化チタンの生成を抑制し、１次粒子のサイズを制御することによって初基容量およびレート特性が改善された異種金属がドーピングされたリチウムチタン複合酸化物の製造方法、およびこれにより製造された異種金属がドーピングされたリチウムチタン複合酸化物を提供することを目的とする。
【課題を解決するための手段】
【０００６】
本発明は、前記のような目的を達成するために
ｉ）リチウム含有化合物、チタン酸化物、異種金属Ｍ含有化合物および異種金属Ａ含有化合物を両論比で固相混合する段階と、
ｉｉ）前記ｉ）の固相混合物を溶媒に分散させ、０．３μｍ〜０．８μｍの平均粒径を有する粒子を含有する時まで湿式粉砕してスラリーを製造する段階と、
ｉｉｉ）前記スラリーを噴霧乾燥して粒子を形成する段階と、
ｉｖ）前記噴霧乾燥された粒子を焼成する段階と、
を含み、下記の化学式で表される異種金属がドーピングされたリチウムチタン複合酸化物の製造方法を提供する。
【０００７】
［化学式］
Ｌｉ４Ｔｉ５−（ｘ＋ｙ）ＭｘＡｙＯ１２
（前記化学式中、前記Ｍは、Ｚｒ、Ｍｇ、Ａｌ、Ｎｉ、Ｃｏ、Ｍｎ、Ｃｕからなる群より選択され、前記Ａは、Ｎａ、Ｋ、ＶおよびＢからなる群より選択され、０．１≦ｘ≦１．５、０≦ｙ≦１であり、ｘ＋ｙ≦２、８≦ｘ／ｙ≦９を満たすものである）
本発明の異種金属がドーピングされたリチウムチタン複合酸化物の製造方法において、前記異種金属Ｍは、Ｚｒであり、前記異種金属Ａは、Ｎａであることを特徴とする。
【０００８】
本発明の異種金属がドーピングされたリチウムチタン複合酸化物の製造方法において、前記Ｎａ含有化合物は、炭酸ナトリウム、水酸化ナトリウム、およびこれらの混合物から選択され、水酸化ナトリウムが湿式工程時に溶解が良好に行われるため好ましい。
【０００９】
本発明の異種金属がドーピングされたリチウムチタン複合酸化物の製造方法において、前記Ｚｒ含有化合物は、Ｚｒ（ＯＨ）４、ＺｒＯ２、およびこれらの混合物から選択されることを特徴とする。
【００１０】
本発明の異種金属がドーピングされたリチウムチタン複合酸化物の製造方法において、前記チタン酸化物は、アナターゼ型または含水酸化チタンであることを特徴とする。
【００１１】
本発明の異種金属がドーピングされたリチウムチタン複合酸化物の製造方法において、前記リチウム含有化合物は、水酸化リチウムまたは炭酸リチウムであることを特徴とする。
【００１２】
本発明の異種金属がドーピングされたリチウムチタン複合酸化物の製造方法において、前記ｉｉ）段階では、溶媒として水を用い、ジルコニアビードを用いて２０００〜４０００ｒｐｍで湿式粉砕することを特徴とする。
【００１３】
本発明の異種金属がドーピングされたリチウムチタン複合酸化物の製造方法において、前記ｉｉｉ）段階の噴霧乾燥する段階では、投入熱風温度を２５０〜３００℃、排気熱風温度を１００〜１５０℃で噴霧乾燥することを特徴とする。
【００１４】
本発明の異種金属がドーピングされたリチウムチタン複合酸化物の製造方法において、前記ｉｖ）段階での焼成工程は、前記ｉｉｉ）段階での噴霧乾燥体を空気雰囲気、７００〜８００℃で、５時間〜１０時間焼成することを特徴とする。
【００１５】
本発明の異種金属がドーピングされたリチウムチタン複合酸化物の製造方法において、ｖ）前記ｉｖ）で焼成された粒子を粉砕する段階をさらに含むことを特徴とする。本発明において、前記リチウムチタン複合酸化物を粉砕するための乾式粉砕法は、特に限定されないが、前記焼成により形成された粒子をマイクロサイズまで粉砕するために、具体的にはジェットエアーミルで粉砕することが好ましい。
【００１６】
本願発明はまた、本願発明の製造方法により製造され、１次粒子が集合して形成された２次粒子であって、下記の化学式で表され、前記１次粒子の直径が０．５μｍ〜０．８μｍであり、前記２次粒子の直径が５μｍ〜２５μｍであるスピネル構造であることを特徴とする異種金属がドーピングされたリチウムチタン複合酸化物を提供する。
【００１７】
［化学式］
Ｌｉ４Ｔｉ５−（ｘ＋ｙ）ＭｘＡｙＯ１２
（前記化学式中、前記Ｍは、Ｚｒ、Ｍｇ、Ａｌ、Ｎｉ、Ｃｏ、Ｍｎ、Ｃｕからなる群より選択され、前記Ａは、Ｎａ、Ｋ、ＶおよびＢからなる群より選択され、０．１≦ｘ≦１．５、０≦ｙ≦１であり、ｘ＋ｙ≦２、８≦ｘ／ｙ≦９を満たすものである）
本発明による異種金属がドーピングされたリチウムチタン複合酸化物のＤ５０が０．７μｍ〜１．５μｍであることを特徴とする。
【００１８】
本発明による異種金属がドーピングされたリチウムチタン複合酸化物は、Ｌｉ４／３Ｔｉ５／３Ｏ４のメインピーク強度を１００とする時、アナターゼ型ＴｉＯ２のメインピークの強度が１以下、ルチル型ＴｉＯ２（Ｒ−ＴｉＯ２）のメインピークの強度が１以下であり、Ｌｉ２ＴｉＯ３のメインピークの強度が５以下であることを特徴とする。
【００１９】
本発明はまた、本発明の異種金属がドーピングされたリチウムチタン複合酸化物を正極活物質として用いる正極、または負極活物質として用いる負極を提供する。
【００２０】
本発明はまた、本発明の異種金属がドーピングされたリチウムチタン複合酸化物を正極活物質として用いる正極を含有するリチウム二次電池、または本発明の異種金属がドーピングされたリチウムチタン複合酸化物を負極活物質として用いる負極を含有するリチウム二次電池を提供する。
【００２１】
以下、本発明をより詳細に説明する。
【００２２】
本発明の製造方法は、原料化合物であるリチウム化合物、チタン化合物および２種の異種金属をドーピングするための異種金属含有化合物を同時に固相混合し、混合される２種の異種金属含有化合物の混合比を調節することによってリチウムチタン複合酸化物を製造することを技術的特徴とする。
【００２３】
出発物質として用いるチタン酸化物含有化合物は、塩化物、硫酸塩または有機塩などのいずれでもよい。しかし、本発明のように放電容量または電池特性に優れたリチウムチタン複合酸化物を製造するために出発物質として用いるチタン酸化物含有化合物の結晶構造は、アナターゼ型二酸化チタンまたは含水二酸化チタンを用いることが好ましい。
【００２４】
アナターゼ型二酸化チタンは、純度が９５％以上、好ましくは９８％以上である必要がある。純度が９５％未満の場合、活性物重量当り容量が減少するため好ましくない。高純度、例えば純度９９．９９％のものを用いることもできるが、この場合、費用が高くなる。電極活性物の観点で考慮した場合、純度が９８％以上であれば、粒径および形状の影響が高純度化の影響より大きくなる。
【００２５】
本発明の製造方法において、出発物質として用いるリチウム化合物は、水酸化リチウム、水酸化リチウム一水和物、酸化リチウム、炭酸水素リチウムまたは炭酸リチウムのようなリチウム塩が可能である。
【００２６】
本発明の製造方法において、前記ドーピングされる２種の異種金属のうち、異種金属Ｍは、Ｚｒ、Ｍｇ、Ａｌ、Ｎｉ、Ｃｏ、Ｍｎ、Ｃｕからなる群より選択され、前記異種金属Ａは、Ｎａ、Ｋ、ＶおよびＢからなる群より選択されることを特徴とし、容量特性および構造的特性上、ＺｒとＮａが同時にドーピングされることが好ましい。
【００２７】
前記Ｎａを含む化合物としては、水酸化ナトリウム、炭酸ナトリウムまたはこれらの混合物であることが好ましい。Ｚｒを含有する化合物としては、Ｚｒ（ＯＨ）４、ＺｒＯ２またはこれらの混合物であることが好ましい。
【００２８】
本発明において、異種金属Ｍのドーピング量は０．１％以上１．５％以下、前記異種金属Ａのドーピング量は０％〜１％以下であり、異種金属Ｍと異種金属Ａの全体ドーピング量は２％以下であり、異種金属Ｍのドーピング量ｘと前記異種金属Ａのドーピング量ｙは、８≦ｘ／ｙ≦９を満たすことが好ましい。
【００２９】
前記異種金属Ｍのドーピング量が１．５％超過の場合には、伝導性がむしろ低下して電池の諸般性能が低下するおそれがあり、前記異種金属Ａのドーピング量が０重量％の場合には、異種金属のドーピングによる電池の安全性向上の効果が微々になる。
【００３０】
本発明によるリチウムチタン複合酸化物を製造する方法は、出発物質としてリチウム化合物、チタン化合物、ドーピング金属を両論比で混合し、前記固相混合物を液体媒体中に分散させ湿式粉砕して作られたスラリーを公知の方法で噴霧して乾燥焼成することによって１次粒子が集合して形成された２次粒子の粗粒の粉末を用いることができる。
【００３１】
本発明の製造方法においては、前記同時混合されたリチウム化合物、チタン化合物およびドーピング金属を分散媒に分散させた後、媒体攪拌型紛砕機などを用いて湿式粉砕する方法を用いることが好ましい。スラリーの湿式粉砕のために用いられる分散媒としては、各種有機溶媒、水性溶媒を用いることができるが、好ましくは水である。
【００３２】
スラリー全体の重量に対する原料化合物の総重量比率は、５０重量％以上であり、６０重量％以下とすることが好ましい。重量比率が前記範囲未満である場合は、スラリー濃度が極端に希薄であるため、噴霧乾燥により生成された球形粒子が必要以上に小さくなったり破損したりしやすい。この重量比率が前記範囲を超えればスラリーの均一性を維持しにくい。
【００３３】
スラリー中の固形物の平均粒子は、平均粒径Ｄ５０が０．３μｍ〜０．８μｍになるように２０００〜４０００ｒｐｍで湿式粉砕することが好ましい。スラリー中の固形物の平均粒径が過度に大きければ、焼成工程における反応性が低下するだけでなく、球形度が低下して最終的な粉体充填密度が低くなる傾向にある。しかし、必要以上に小粒子化するのは粉砕の費用上昇となるため、粉砕物の平均粒径は通常０．３μｍ〜０．８μｍになる時まで湿式粉砕する。
【００３４】
本発明のリチウムチタン複合酸化物粉体の噴霧乾燥により１次粒子が結合して２次粒子を形成し、前記１次粒子の直径が０．５μｍ〜０．８μｍ、２次粒子の直径が５μｍ〜２５μｍである粒子が生成される。
【００３５】
噴霧させる手段は特に重要でなく、特定の孔サイズを有するノズルを加圧することに限定されず、任意の公知となった噴霧−乾燥装置を用いることができる。噴霧器は一般に回転円盤式とノズル式に大きく区分され、ノズル式は圧力ノズル型（ｐｒｅｓｓｕｒｅ  ｎｏｚｚｌｅ）と２流体ノズル型（ｔｗｏ−ｆｌｕｉｄ  ｎｏｚｚｌｅ）に区分される。その他にも回転式噴霧器、圧力ノズル、空気式ノズル、ソニックノズルなどのように当該分野に公知となったすべての手段を用いることができる。供給速度、供給物粘度、噴霧−乾燥された製品の所望の粒子サイズ、分散液、油中水エマルジョンまたは油中水マイクロエマルジョンの飛沫サイズなどは噴霧手段の選択時に典型的に考慮される因子である。
【００３６】
前記ｉｉｉ）段階で前記ｉｉ）のスラリーを噴霧乾燥する段階では、投入熱風温度を２５０〜３００℃、排気熱風温度を１００〜１５０℃で噴霧乾燥することが粒子の模様、サイズおよび結晶度を高めるために好ましい。
【００３７】
このようにして得られた混合粉体は、続いて焼成処理される。焼成温度としては、原料で用いられるリチウム化合物、チタン酸化物、異種金属などその他の金属化合物などの種類によっても異なるが、通常６００℃以上、好ましくは７００℃以上であり、また通常９００℃以下、好ましくは８００℃以下である。この時の焼成条件は、原料組成にも依存するが、焼成温度が過度に高ければ一次粒子が過度に成長し、反対に過度に低ければ体積密度が小さく、また比表面積が過度に大きくなる。
【００３８】
焼成時間は温度によっても異なるが、通常、前述の温度範囲であれば３０分以上、好ましくは５時間以上、また通常２０時間以下、好ましくは１０時間以下である。焼成時間が過度に短ければ結晶性がよいリチウムチタン複合酸化物粉体を得にくく、また過度に長いことはあまり実用的でない。焼成時間が過度に長ければ、その後に解砕（ｐｕｌｖｅｒｉｚａｔｉｏｎ）が必要になったり、解砕が困難になったりもするため、好ましくは１０時間以下である。
【００３９】
焼成時の雰囲気は、空気雰囲気で焼成するが、製造する化合物の組成や構造により窒素やアルゴンなどの不活性ガス雰囲気とすることができる。これらは加圧して用いることが好ましい。
【００４０】
本発明の異種金属がドーピングされたリチウムチタン複合酸化物の製造方法は、ｖ）段階として、焼成された粒子を粉砕する段階をさらに含むことを特徴とする。前記焼成された粒子は、乾式粉砕法で粉砕することが好ましく、乾式粉砕法は特に限定されないが、前記焼成により形成された粒子をマイクロサイズまで粉砕するために、具体的にはジェットエアーミルで粉砕することが好ましい。
【００４１】
本願発明はまた、前記追加的に乾式粉砕する段階により粉砕された粒子を提供する。本願発明において、前記粒子は、乾式粉砕により前記１次粒子間結合が弱くなって１次粒子が分離され、結果的に粉砕された粒子のサイズはＤ５０が０．７μｍ〜１．５μｍであることを特徴とする。
【００４２】
本発明はまた、本発明の製造方法により製造され、下記の化学式で表される異種金属がドーピングされたリチウムチタン複合酸化物を提供する。
【００４３】
［化学式］
Ｌｉ４Ｔｉ５−（ｘ＋ｙ）ＭｘＡｙＯ１２
（前記化学式中、前記Ｍは、Ｚｒ、Ｍｇ、Ａｌ、Ｎｉ、Ｃｏ、Ｍｎ、Ｃｕからなる群より選択され、前記Ａは、Ｎａ、Ｋ、ＶおよびＢからなる群より選択され、０．１≦ｘ≦１．５、０≦ｙ≦１であり、ｘ＋ｙ≦２、８≦ｘ／ｙ≦９を満たすものである）
本発明において合成される異種金属がドーピングされたリチウムチタン複合酸化物の各成分の組成は、混合時の各化合物の投入比、つまり、混合比により調整することができる。また、粉体特性である粒度分布、ＢＥＴ比表面積、タップ密度および圧粉体密度は、混合方法および酸化処理により調整することができる。
【００４４】
本発明の異種金属がドーピングされたリチウムチタン複合酸化物は、１次粒子が集合して形成される２次粒子状態で構成され、前記１次粒子の直径が０．５〜０．８μｍであり、前記２次粒子の直径は５〜２５μｍであることを特徴とする。
【００４５】
本発明の製造方法により製造された異種金属がドーピングされたリチウムチタン複合酸化物は、スピネル構造であることを特徴とする。特に、本発明の製造方法により製造された異種金属がドーピングされたリチウムチタン複合酸化物は、Ｌｉ４／３Ｔｉ５／３Ｏ４のメインピーク強度を１００とする時、アナターゼ型ＴｉＯ２のメインピークの強度が１以下、ルチル型ＴｉＯ２（Ｒ−ＴｉＯ２）のメインピークの強度が１以下であり、Ｌｉ２ＴｉＯ３のメインピークの強度が５以下であることを特徴とする。ルチル型二酸化チタンの主ピークが現れる位置は、２θ＝２７．４である。
【００４６】
本発明の製造方法により製造された異種金属がドーピングされたリチウムチタン複合酸化物は、不純物であって容量を減少させる前記ルチル型二酸化チタンの主ピークのサイズが１以下であり、ルチル型二酸化チタンの含量が非常に少なくて結晶性を高めるだけでなく、電池容量を増加させる効果を示す。
【発明の効果】
【００４７】
本発明の異種金属がドーピングされたリチウムチタン複合酸化物の製造方法は、異種金属を混合、粉砕し、噴霧乾燥することによってリチウムチタン複合酸化物の表面に２種の異種金属を適切な比率に調節してドーピングすることによって、従来、不純物として含まれていたルチル型二酸化チタン、アナターゼ型二酸化チタンおよびＬｉ２ＴｉＯ３の含量を減少させて容量特性および構造的特性に優れた二酸化チタンを製造することができ、本発明の製造方法により製造された異種金属がドーピングされた二酸化チタンを含む電池は、初基充放電効率およびレート特性が高い優れた電池特性を示す。
【図面の簡単な説明】
【００４８】
【図１】図１は、本発明の一実施例で製造された１種の異種金属がドーピングされたリチウムチタン複合酸化物のＳＥＭ写真を示す。
【図２】図２は、本発明の一実施例で製造された１種の異種金属がドーピングされたリチウムチタン複合酸化物を含むテストセルの容量特性およびレート特性を測定した結果を示す。
【図３】図３は、本発明の一実施例で製造された２種の異種金属がドーピングされたリチウムチタン複合酸化物のＳＥＭ写真を示す。
【図４】図４は、本発明の一実施例で製造された２種の異種金属がドーピングされたリチウムチタン複合酸化物のＳＥＭ写真を示す。
【図５】図５は、本発明の一実施例で製造された２種の異種金属がドーピングされたリチウムチタン複合酸化物を含むテストセルの容量特性およびレート特性を測定した結果を示す。
【図６】図６は、本発明の一実施例で製造された２種の異種金属がドーピングされたリチウムチタン複合酸化物および比較例のリチウムチタン複合酸化物のＸＲＤ写真を示す。
【発明を実施するための形態】
【００４９】
以下、本発明を実施例に基づいてより詳しく説明する。しかし、本発明が下記の実施例により限定されるのではない。
【実施例】
【００５０】
＜実施例１＞１種の異種金属がドーピングされたリチウムチタン複合酸化物の製造
出発物質として水酸化リチウム１モル、アナターゼ型酸化チタン１モルおよび異種金属としてＺｒ０．１モルの比率で固相混合し、水に攪拌しながら溶解した。
【００５１】
ジルコニアビードを用いて３０００ｒｐｍで粉砕した後、熱風温度を２７０℃、排気熱風温度を１２０℃で噴霧乾燥し、焼成温度を７５０℃、７７０℃の２種類にして酸素雰囲気で１０時間熱処理し、ジェットエアーミルで乾式粉砕してジルコニウムがドーピングされたリチウムチタン複合酸化物を製造した。
【００５２】
このような方法で異種金属としてＡｌ、Ｍｇ、Ｎａをそれぞれ０．０５モルの比率で混合してリチウムチタン複合酸化物を製造した。
【００５３】
＜比較例＞
異種金属を含まないことを除いては、実施例１と同様にし、７５０℃で熱処理してリチウムチタン複合酸化物を製造した。
【００５４】
＜実験例１−１＞ＳＥＭ写真の測定
前記実施例１で製造された１種の異種金属がドーピングされたリチウムチタン複合酸化物のＳＥＭ写真を図１に示した。
【００５５】
＜実験例１−２＞電池特性の評価−容量特性およびレート特性の測定
前記実施例１で製造された１種の異種金属がドーピングされたリチウムチタン複合酸化物を正極活物質とし、リチウム箔を相対電極とし、多孔性ポリエチレン膜（セルガードＬＬＣ社製、Ｃｅｌｇａｒｄ  ２３００、厚さ：２５μｍ）をセパレータとし、エチレンカーボネートとジメチルカーボネートが体積比１：２に混合された溶媒にＬｉＰＦ６が１モル濃度に溶けている液体電解液を用いて通常知られている製造工程によりコイン電池を製造した。比較例の場合も同様にコイン電池を製造した。
【００５６】
前記比較例のリチウムチタン複合酸化物および１種の異種金属がドーピングされたリチウムチタン複合酸化物を含むテストセルの容量およびレート特性を測定し、その結果を図２に示した。図２でＺｒ、Ｎａをドーピングした場合、Ａｌ、Ｍｇをドーピングした場合より容量特性およびレート特性が改善されることを確認することができる。
【００５７】
＜実施例２＞２種の異種金属がドーピングされたリチウムチタン複合酸化物の製造
前記実施例１で容量特性およびレート特性が優秀に測定されたジルコニウムとナトリウムの２種の異種金属がドーピングされたリチウムチタン複合酸化物を製造した。
【００５８】
出発物質として水酸化リチウム１モル、アナターゼ型酸化チタン１モルおよびジルコニウム０．０５モルおよびナトリウム化合物として炭酸ナトリウムと水酸化ナトリウム混合物の混合比率を０．００６、０．００８、０．０１モルにそれぞれ変更させて固相混合し、水に攪拌しながら溶解した。
【００５９】
ジルコニアビードを用いて３０００ｒｐｍで湿式粉砕した後、熱風温度を２７０℃、排気熱風温度を１２０℃で噴霧乾燥し、７５０℃、７７０℃の酸素雰囲気下で１０時間熱処理し、ジェットエアーミルで乾式粉砕して２種の異種金属がドーピングされたリチウムチタン複合酸化物を製造した。
【００６０】
＜実験例２−１＞ＳＥＭ写真の測定
前記実施例２で製造された２種の異種金属がドーピングされたリチウムチタン複合酸化物およびＺｒだけが０．０５モルドーピングされた粒子のＳＥＭ写真を図３に示した。図３で２種の異種金属をドーピングする場合にも粒子サイズは変わらないことを確認することができる。
【００６１】
図４に前記実施例２で製造された２種の異種金属がドーピングされたリチウムチタン複合酸化物の１次粒子のサイズを測定した結果を示した。１次粒子のサイズが０．５６４〜０．７５７ｕｍと測定されることを確認することができる。
【００６２】
＜実験例２−２＞電気化学特性の測定
前記実施例２で製造された２種の異種金属がドーピングされたリチウムチタン複合酸化物を正極活物質とし、リチウム箔を相対電極とし、多孔性ポリエチレン膜（セルガード社製、Ｃｅｌｇａｒｄ  ２３００、厚さ：２５μｍ）をセパレータとし、エチレンカーボネートとジメチルカーボネートが体積比１：２に混合された溶媒にＬｉＰＦ６が１モル濃度に溶けている液体電解液を用いて通常知られている製造工程によりコイン電池を製造した。
【００６３】
前記実施例２で製造された２種の異種金属がドーピングされたリチウムチタン複合酸化物を含むテストセルの容量およびレート特性を測定し、その結果を図５に示した。図５で２種の異種金属であるＺｒおよびＮａをそれぞれ０．０５モル、０．００６モルドーピングし、７５０℃で熱処理した実施例の場合、比較例のリチウムチタン複合酸化物を含むテストセルよりレート特性が最も大幅に改善されることを確認することができる。
【００６４】
＜実験例２−３＞ＸＲＤの測定
前記実施例２で製造された２種の異種金属としてＺｒおよびＮａをそれぞれ０．０５モル、０．００６モルドーピングし、７５０℃で熱処理した場合、リチウムチタン複合酸化物および比較例の異種金属をドーピングしていないリチウムチタン複合酸化物のＸＲＤ写真を図６に示した。
【００６５】
図６で本発明の実施例による異種金属としてＮａおよびＺｒの２種の異種金属がドーピングされたリチウムチタン複合酸化物は、スピネル構造であり、Ｌｉ４／３Ｔｉ５／３Ｏ４のメインピーク強度を１００とする時、アナターゼ型ＴｉＯ２のメインピークの強度が１以下、ルチル型ＴｉＯ２のメインピークの強度が１以下であり、Ｌｉ２ＴｉＯ３のメインピークの強度が５以下であることを確認することができる。異種金属としてドーピングされたＮａおよびＺｒがアナターゼ型二酸化チタン、ルチル型二酸化チタンおよびＬｉ２ＴｉＯ３などの不純物の含量を調節することによって、電池性能が改善されることが確認することができる。
【図１】
2016523797.tif 000003
【図４】
2016523797.tif 000004
【図６】
2016523797.tif 000005
【図２】
2016523797.tif 000006
【図３】
2016523797.tif 000007
【図５】
2016523797.tif 000008
【国際調査報告】
2016523797.tif 000009
2016523797.tif 000010
2016523797.tif 000011
2016523797.tif 000012